(57)【要約】      （修正有）【課題】輝度および鮮鋭度に優れるシンチレータパネルを提供すること。【解決手段】支持体４上に蛍光体１４およびポリマーを含むシンチレータ層５を有するシンチレータパネルであって、前記蛍光体の体積平均粒径が９．５〜１０．５μｍであり、累積粒度分布におけるＤ１０が６．０〜８．５μｍであり、累積粒度分布におけるＤ５０が１０．０〜１２．５μｍであり、累積粒度分布におけるＤ９０が１５．５〜１８．０μｍであるシンチレータパネル。【選択図】図２
2020159938.tif 000002
【特許請求の範囲】
【請求項１】
支持体上に蛍光体、バインダー樹脂およびグラフト化されている金属化合物粒子を含むシンチレータ層を有するシンチレータパネルであって、前記蛍光体の体積平均粒径が９．５〜１０．５μｍであり、累積粒度分布におけるＤ１０が６．０〜８．５μｍであり、累積粒度分布におけるＤ５０が１０．０〜１２．５μｍであり、累積粒度分布におけるＤ９０が１５．５〜１８．０μｍであるシンチレータパネル。
【請求項２】
前記蛍光体がＧｄ２Ｏ２Ｓ：Ｔｂを含む請求項１に記載のシンチレータパネル。
【請求項３】
前記グラフト化されている金属化合物粒子の屈折率が１．７以上である請求項１〜２いずれかに記載のシンチレータパネル。
【請求項４】
前記支持体の厚みが７０〜５００μｍである請求項１〜３いずれかに記載のシンチレータパネル。
【請求項５】
前記支持体が、ポリマーおよびセラミック粉末を含む表面層と、空隙層を含む内部層を有する請求項１〜４いずれかに記載のシンチレータパネル。
【請求項６】
前記表面層に含まれるポリマーとセラミック粉末の屈折率差が０．２以上である請求項５に記載のシンチレータパネル。
【請求項７】
請求項１〜６のいずれかに記載のシンチレータパネル、フォトダイオード基板および基台を有する固体検出器。
【発明の詳細な説明】
【技術分野】
【０００１】
本発明は、シンチレータパネルおよび固体検出器に関する。
【背景技術】
【０００２】
従来、医療現場において、フィルムを用いた放射線画像が広く用いられてきた。しかし、フィルムを用いた放射線画像はアナログ画像情報であるため、近年、コンピューテッドラジオグラフィ（ｃｏｍｐｕｔｅｄ  ｒａｄｉｏｇｒａｐｈｙ：ＣＲ）や平板固体検出器（ｆｌａｔ  ｐａｎｅｌ  ｄｅｔｅｃｔｏｒ；以下、「ＦＰＤ」）等のデジタル方式の固体検出器が開発されている。
【０００３】
ＦＰＤにおいては、放射線を可視光に変換するために、シンチレータパネルが使用される。シンチレータパネルは、支持体上に、酸硫化ガドリニウム（以下、「ＧＯＳ」）やヨウ化セシウム（以下、「ＣｓＩ」）等の放射線蛍光体を含有するシンチレータ層を有する。照射された放射線に応じて、シンチレータ層の放射線蛍光体が可視光を発光し、その発光を薄膜トランジスタ（ｔｈｉｎ−ｆｉｌｍ−ｔｒａｎｓｉｓｔｏｒ；以下、「ＴＦＴ」）や電荷結合素子（Ｃｈａｒｇｅ−Ｃｏｕｐｌｅｄ−Ｄｅｖｉｃｅ；以下、「ＣＣＤ」）を用いて電気信号に変換することにより、放射線の情報をデジタル画像情報に変換する。シンチレータ層における放射線から光への変換効率を高めるためには、蛍光体粒子のサイズを大きくし、シンチレータ層を厚くすることが有効である。しかしながら、シンチレータ層を厚くすると、感度が向上する一方、固体検出器から離れた位置においてサイズの大きな蛍光体粒子からの発光が生じることになり、これが固体検出器に向けて伝播するに連れて広がるため、画像の鮮鋭度が低下する課題がある。
【０００４】
そこで、感度および鮮鋭度の向上を図る放射線画像検出装置として、波長変換層が、少なくとも、第１の平均粒子径を有する第１の蛍光体粒子と、第１の平均粒子径より小さい第２の平均粒子径を有する第２の蛍光体粒子とをバインダ中に混合した単層の蛍光体層であり、波長変換層の単位厚さ当たりの第１の蛍光体粒子の重量が、固体検出器から離れる方向に向かって次第に減少する放射線画像検出装置が提案されている（例えば、特許文献１参照）。
【先行技術文献】
【特許文献】
【０００５】
【特許文献１】特開２０１３−２１７９１３号公報
【発明の概要】
【発明が解決しようとする課題】
【０００６】
しかしながら、特許文献１に記載の技術において、小粒径の蛍光体粒子を用いると、画像の鮮鋭度は向上する一方で、蛍光体粒子自体の発光効率が低く、蛍光体粒子同士の反射回数が増加するため、シンチレータパネルとしての発光（輝度）が低下する課題がある。したがって、高い輝度と鮮鋭度を有するシンチレータパネルが求められている。
【０００７】
そこで、本発明は、輝度および鮮鋭度に優れるシンチレータパネルを提供することを課題とする。
【課題を解決するための手段】
【０００８】
上記課題を解決するため、本発明は主として以下の構成を有する。
支持体上に蛍光体、バインダー樹脂およびグラフト化されている金属化合物粒子を含むシンチレータ層を有するシンチレータパネルであって、前記蛍光体の体積平均粒径が９．５〜１０．５μｍであり、累積粒度分布におけるＤ１０が６．０〜８．５μｍであり、累積粒度分布におけるＤ５０が１０．０〜１２．５μｍであり、累積粒度分布におけるＤ９０が１５．５〜１８．０μｍであるシンチレータパネル。
【発明の効果】
【０００９】
本発明によれば、輝度および鮮鋭度に優れるシンチレータパネルを提供することができる。
【図面の簡単な説明】
【００１０】
【図１】本発明の固体検出器の構成の一例を模式的に表した断面図である。
【図２】本発明のシンチレータパネルの一例を模式的に表した断面図である。
【図３】本発明のシンチレータパネルにおける支持体の構成の一例を模式的に表した断面図である。
【発明を実施するための形態】
【００１１】
本発明のシンチレータパネルは、支持体上に、シンチレータ層を有する。また、本発明の固体検出器は、本発明のシンチレータパネル、フォトダイオード基板および基台を有する。以下、図面を用いて本発明のシンチレータパネルおよび固体検出器の好ましい構成の一例について説明するが、本発明はこれらによって限定されるものではない。
【００１２】
図１は、本発明の固体検出器の構成の一例を模式的に表した断面図である。固体検出器１は、シンチレータパネル２、フォトダイオード基板３および基台１０を有する。
【００１３】
シンチレータパネル２は、支持体４上に蛍光体、バインダー樹脂およびグラフト化されている金属化合物粒子を含むシンチレータ層５を有する。
【００１４】
フォトダイオード基板３は、電源部８が接続された基板７上に、フォトダイオードとＴＦＴとからなる画素が２次元状に形成された光電変換層および出力層６を有する。
【００１５】
シンチレータパネル２の出光面と、フォトダイオード基板３の光電変換層および出力層６とを、アクリル樹脂、ポリイミド樹脂、シロキサン樹脂、ポリエステル樹脂等からなる接着層９を介して接着または密着させることにより、固体検出器１が構成される。光電変換層に到達した蛍光体の発光光は、光電変換層および出力層６で光電変換され、出力される。
【００１６】
次に、本発明のシンチレータパネルについて説明する。本発明のシンチレータパネルは、支持体上に、蛍光体、バインダー樹脂およびグラフト化されている金属化合物粒子を含むシンチレータ層を有する。支持体は、シンチレータ層を保持する機能、Ｘ線発生源から放射された放射線を透過させてシンチレータ層に伝播させる機能を有する。シンチレータ層は、放射線エネルギーを吸収し、波長３００〜８００ｎｍの電磁波、すなわち、可視光線を中心とする紫外〜赤外光に亘る光を発光する。
【００１７】
図２は、本発明のシンチレータパネルの構成の一例を模式的に表した断面図である。シンチレータパネルは、支持体４上に、蛍光体１４および図示しないバインダー樹脂とグラフト化されている金属化合物粒子を含むシンチレータ層５を有する。ただし、図２において、蛍光体１４は模式的に表されており、粒径の大小は表していない。支持体４とシンチレータ層５の間に、接着層１５を有してもよい。
【００１８】
支持体の材質としては、放射線透過性の高い材質が好ましく、例えば、セルロースアセテート、ポリエステル、ポリアミド、ポリイミド、トリアセテート、ポリカーボネートなどの樹脂や、これらの樹脂と炭素繊維を含む炭素繊維強化樹脂が挙げられる。これらを２種以上用いてもよい。中でも、平坦性および耐熱性および放射線透過性に優れる材質が好ましく、例えば、ポリエステルが好ましい。
【００１９】
シンチレータパネルの持ち運びの利便性の点でシンチレータパネルの軽量化が進められていることから、支持体の厚みは２．０ｍｍ以下が好ましく、１．０ｍｍ以下がより好ましく、５００μｍ以下がさらに好ましい。一方、支持体の弾性力を向上させ、シンチレータパネルの折れ曲がりを抑制するため、支持体の厚みは５０μｍ以上が好ましく、７０μｍ以上がより好ましい。
【００２０】
支持体は、表面層と、空隙を含む内部層を有することが好ましい。表面層と内部層を有することにより、シンチレータ層の発光光をより効果的に反射させる空隙を有する内部層を、表面層により保護し、取り扱い性を向上させることができる。
【００２１】
図３は、本発明のシンチレータパネルにおける支持体の構成の一例を模式的に表した断面図である。内部層１２の両側にそれぞれ表面層１１、表面層１３を有する。
【００２２】
表面層は、樹脂を主成分とすることが好ましく、主成分である樹脂とは屈折率の異なる粉末を含有してもよい。主成分の樹脂としては、ポリエステルが好ましい。また、粉末には、シンチレータパネルの輝度をより向上させる観点から、発光光を吸収しない材料を選択することが好ましい。粉末としては、有機粉末や無機粉末などが挙げられる。内部層を保護して支持体の強度をより向上させる観点や、主成分である樹脂との屈折率差の観点から、無機粉末が好ましい。無機粉末としては、例えば、酸化亜鉛、酸化ジルコニウム、酸化チタン、酸化ガドリニウム、酸硫化ガドリニウム、高屈折率ガラスなどの高屈折率材料からなる粉末；フッ化リチウム、フッ化マグネシウム、フッ化カルシウムなどの低屈折率材料からなる粉末などが挙げられる。これらを２種以上含有してもよい。これらの中でも、酸化チタン粉末が高屈折率の観点から特に好ましい。表面層に含まれる粉末の屈折率と、主成分である樹脂の屈折率との差は、表面層の反射率をより向上させて支持体における光拡散をより抑制し、鮮鋭性をより向上させる観点から、０．２以上が好ましく、０．４以上がより好ましく、１．０以上がさらに好ましい。一方、樹脂および粉末の屈折率を適度に小さくして着色を抑制する観点から、屈折率差は１．４以下が好ましく、１．２以下がより好ましい。
【００２３】
ポリマーと粉末の屈折率は、屈折率測定装置（例えば、プリズムカプラＭＯＤＥＬ２０１０／Ｍ”；メトリコン社製）を用いて測定することができる。ポリマーの屈折率の場合、より具体的にはポリマーの塗布膜を形成し、２５℃において、６３３ｎｍ（Ｈｅ−Ｎｅレーザー使用）の光の屈折率を測定する。
【００２４】
表面層の厚みは、内部層を保護し、支持体の強度をより向上させる観点から、１μｍ以上が好ましく、３μｍ以上がより好ましく、６μｍ以上がさらに好ましい。一方、可視光やＸ線の透過率をより向上させ、シンチレータパネルの輝度をより向上させる観点から、表面層の厚みは、２０μｍ以下が好ましく、１５μｍ以下がより好ましい。なお、複数の表面層のうち、図３に示すシンチレータ層側の表面層の厚みＴｓ、その反対面側の表面層の厚みＴｂは、同じでも異なってもよい。ここで、表面層の厚みは、支持体の断面を、ミクロトームを用いて研磨した後に、ＳＥＭを用いて、倍率２０００倍で拡大観察した２次元画像から、無作為に選択した４０μｍ×６０μｍの領域を１０箇所観察し、その平均値を算出することにより求めることができる。
【００２５】
内部層中における空隙の個数は、内部層の任意の断面における電子顕微鏡の断面画像において、１〜７０個／１００μｍ２であることが好ましい。内部層中における空隙の個数は、支持体内部層の主成分となる材質と、非相溶である有機樹脂界面の界面剥離により空隙を生じさせ、延伸・配向させることにより空隙を層状に形成させる場合、有機樹脂の充填個数を増やすことによって増やすことができる。
【００２６】
空隙の形状としては、球状、楕円状、多角形状などが挙げられる。支持体内部層の主成分となる材質と、非相溶である有機樹脂界面の界面剥離により空隙を生じさせ、延伸・配向させることにより空隙を層状に形成させる場合、実質的に空隙の形状は楕円状であるものが多数である。支持体層の厚み方向に対して垂直方向に延伸・配向されるため、空隙の形状は支持体の厚み方向に空隙長さが短く、延伸・配向方向に空隙長さが長い形状となる。本発明において、空隙の短径をｒ１、空隙の長径をｒ２としたとき、長径と短径の比Ｒ（ｒ２／ｒ１）は１．５以上が好ましく、シンチレータパネルの輝度をより向上させることができる。一方、Ｒは５以下が好ましく、支持体内部層において支持体に平行な方向への光の拡散を抑制し、鮮鋭度をより向上させることができる。Ｒは４以下がより好ましく、３．５以下がさらに好ましい。
【００２７】
空隙の短径ｒ１は、０．３以上が好ましく、反射率を向上させ、シンチレータパネルの輝度をより向上させることができる。一方、空隙の短径ｒ１は、３μｍ以下が好ましく、内部層中に十分な数の空隙を有することにより反射率を向上させ、シンチレータパネルの輝度をより向上させることができる。空隙の短径ｒ１は、１．０μｍ以下がより好ましく、０．７μｍ以下がさらに好ましい。
【００２８】
空隙の個数は、支持層の断面を走査型電子顕微鏡（以下、「ＳＥＭ」；例えば、（株）日立製作所製のＳ２４００）を用いて倍率２０００倍で拡大観察した２次元画像から、無作為に選択した４０μｍ×６０μｍの領域において観察される粒径０．３μｍ以上の空隙を計数することにより求めることができる。また、空隙のｒ１およびｒ２は、支持層の断面をＳＥＭを用いて倍率２０００倍で拡大観察した２次元画像から、無作為に選択した４０μｍ×６０μｍの領域において観察される１００個の空隙を選択し、それぞれの長径と短径を測定し、その平均値を算出することにより求めることができる。
【００２９】
シンチレータ層は、蛍光体、バインダー樹脂およびグラフト化されている金属化合物粒子を含む。
【００３０】
蛍光体としては、例えば、タリウムをドープしたヨウ化セシウム（ＣｓＩ：Ｔｌ）や、Ａ２Ｏ２Ｓ：Ｘ（ただし、Ａは、Ｙ、Ｌａ、ＧｄまたはＬｕを表し、Ｘは、Ｅｕ、ＴｂまたはＰｒを表す）で表される粒子や、これらに共付活剤としてセリウム（Ｃｅ）またはサマリウム（Ｓｍ）を含めたものなどが挙げられる。混晶系の蛍光体を用いてもよい。特に、放射線から可視光への変換効率が高い、ＣｓＩ：Ｔｌ、テルビウムをドープした酸硫化ガドリニウム（Ｇｄ２Ｏ２Ｓ（以下、「ＧＯＳ」：Ｔｂ）が好ましい。
【００３１】
蛍光体は放射線のエネルギーを吸収しそれを可視波長域の蛍光として発光する。蛍光体の粒径が大きい場合、発光サイトの存在量が多いため、１粒子あたりの輝度は高くなる。しかし、シンチレータ層全体で考えた場合、蛍光体の粒径が大きい場合はシンチレータ層の膜密度が低下するため、シンチレータ層全体としての輝度は低下する。一方、蛍光体の粒径が小さい場合、シンチレータ層全体で考えた場合、シンチレータ層内の粒子数を多くすることができ、膜密度が向上するため、輝度は向上する。しかし、発光サイトの存在量が少ないため１粒子あたりの輝度は低くなる。さらに、シンチレータ層中の蛍光体の粒径が小さい場合、一粒子で発光した可視光が別の粒子によって反射する回数が増加する。可視光が反射することによって、光の散乱方向のランダム化が促進され鮮鋭度は低下する。その結果、光強度が減衰し、光の取り出し効率が低下する。
【００３２】
そこで、本発明においては、蛍光体１粒子あたりの輝度を高めつつ、膜密度を向上させさらに粒子間反射を最小化するために粒子間界面を最小とするべく、蛍光体粒度分布を特定の範囲にすることを特徴とする。すなわち、本発明において、シンチレータ層中における蛍光体は、体積平均粒径が９．５〜１０．５μｍ、個数基準の累積粒度分布におけるＤ１０が６．０〜８．５μｍ、Ｄ５０が１０．０〜１２．５μｍ、Ｄ９０が１５．５〜１８．０μｍであることを特徴とする。体積平均粒径は蛍光体の体積で重みづけされた全体としての大きさの指標であり、個数基準の累積粒度分布におけるＤ１０、Ｄ５０、Ｄ９０は蛍光体の粒径分布の広がりの指標である。なお、Ｄ１０、Ｄ５０、Ｄ９０はそれぞれ、個数基準の累積粒度分布において累積粒度が１０％、５０％、９０％となる粒径を表す。
【００３３】
蛍光体の体積平均粒径は、９．５〜１０．５μｍである。体積平均粒径が９．５μｍ未満であると、鮮鋭度は高くなるが輝度が低下する。蛍光体の体積平均粒径は、９．８μｍ以上が好ましい。一方、体積平均粒径が１０．５μｍを超えると、輝度は高くなるが鮮鋭度が低下する。蛍光体の体積平均粒径は、１０．２μｍ以下が好ましい。
【００３４】
蛍光体のＤ１０は、６．０〜８．５μｍである。Ｄ１０が６．０μｍ未満であると、鮮鋭度は高くなるが輝度が低下する。蛍光体のＤ１０は、６．５μｍ以上が好ましい。一方、Ｄ１０が８．５μｍを超えると、輝度は高くなるが鮮鋭度が低下する。蛍光体のＤ１０は、８．０μｍ以下が好ましい。
【００３５】
蛍光体のＤ５０は、１０．０〜１２．５μｍである。蛍光体のＤ５０が１０．０μｍ未満であると、鮮鋭度は高くなるが輝度が低下する。蛍光体のＤ５０は、１０．５μｍ以上が好ましい。一方、蛍光体のＤ５０が１２．５μｍを超えると、輝度は高くなるが鮮鋭度が低下する。蛍光体のＤ５０は、１２．０以下が好ましい。
【００３６】
蛍光体のＤ９０は、１５．５〜１８．０μｍである。蛍光体のＤ９０が１５．５μｍ未満であると、鮮鋭度は高くなるが輝度が低下する。蛍光体のＤ９０は、１６．０μｍ以上が好ましい。一方、蛍光体のＤ９０が１８．０μｍを超えると、輝度は高くなるが鮮鋭度が低下する。蛍光体のＤ９０は、１７．５μｍ以下が好ましい。
【００３７】
蛍光体の体積平均粒径は、フィッシャー・サブ−シーブ・サイザー（Ｆｉｓｈｅｒ  Ｓｕｂ−Ｓｉｅｖｅ  Ｓｉｚｅｒ）法により測定することができる。フィッシャー・サブ−シーブ・サイザー法とは、粒子がアパチャーを通過する際、粒子体積に相当する電解液が置換されることにより、電極間に生じる抵抗変化量を電圧パルスに変換、増幅し、粒子のサイズを測定する方法である。フィッシャー・サブ−シーブ・サイザー法による体積平均粒子径の測定には、ＮＡＰＳＯＮ社製ＴＣＲ−６００等の測定装置を用いることができる。また、蛍光体の個数基準の累積粒度分布は、空気透過法により測定することができる。空気透過法とは、サンプルチューブにサンプルを充填し、一定圧の空気を流したときの通過空気量から粒子表面積を求め、完全球としてサンプルの直径を算出する方法である。空気透過法により累積粒度分布の測定には、マイクロメリテックス社製Ｓｕｂｓｉｅｖｅ  ＡｕｔｏＳｉｚｅｒ等の測定装置を用いることができる。
【００３８】
シンチレータ層における蛍光体の体積平均粒径および累積粒度分布におけるＤ１０、Ｄ５０、Ｄ９０を前記範囲にする手段としては、例えば、以下の方法により得られる蛍光体を用いる方法が挙げられる。まず、酸化ガドリニウムと酸化テルビニウムの混合物に対して、硫黄およびアルカリ金属炭酸塩などの融剤を混合し、耐熱容器に充填し、１，０００〜１，５００℃で１０〜２０時間焼成する。焼成後、過剰な硫黄、アルカリ金属炭酸塩を除去するために水または弱酸より洗浄し、ナイロンメッシュ等で分級することが好ましい。アルカリ金属炭酸塩としては、例えば、炭酸ナトリウム、炭酸水素ナトリウム、炭酸リチウム、炭酸水素リチウム、炭酸カリウム、炭酸水素カリウム、リン酸三ナトリウム、リン酸水素二ナトリウム、リン酸二水素ナトリウム、リン酸三リチウム、リン酸水素二リチウム、リン酸二水素リチウム、リン酸三カリウム、リン酸水素二カリウム、リン酸二水素カリウム、二リン酸四ナトリウム、二リン酸四リチウム、二リン酸四リチウムなどが挙げられる。
【００３９】
蛍光体の粉体のタップ密度は、４．０ｇ／ｃｍ３以上が好ましい。蛍光体の比表面積は、０．１０〜０．２ｍ２／ｇが好ましい。
【００４０】
シンチレータ層中の蛍光体の含有量は、８０〜９５重量％が好ましい。蛍光体を８０重量％以上含有することにより、放射線から可視光への変換効率をより向上させ、シンチレータパネルの輝度をより向上させることができる。一方、蛍光体を９５重量％以下含有することにより、後述するポリマーを適度に含有することができる。
【００４１】
シンチレータ層に用いられるバインダー樹脂としては、例えば、エポキシ樹脂、シリコーン樹脂（シリコーンゴムまたはシリコーンゲル等のオルガノポリシロキサン硬化物（架橋物）を含む）、ウレタン樹脂、フッ素樹脂、ポリカーボネート樹脂、ポリビニルブチラール樹脂、アクリル樹脂、エチルセルロース樹脂などが挙げられる。これらを２種以上含んでもよい。
【００４２】
シンチレータ層中のバインダー樹脂の含有量は５〜２０重量％が好ましい。
【００４３】
グラフト化されている金属化合物粒子とは、粒子の表面に存在する水酸基等を介して、高分子化合物が表面に化学結合（グラフト）されている金属化合物粒子をいう。金属化合物粒子がグラフト化されていることにより、シンチレータ層のクラックの発生を抑制することができる。また、シンチレータ層がバインダー樹脂を含有する場合には、バインダー樹脂への金属化合物粒子の分散状態が良好となり、その結果としてシンチレータ層の透明性が向上し、バインダー樹脂の屈折率と蛍光体との屈折率差を小さくすることができる。また、金属化合物が粒子状であることにより、蛍光体との混合により蛍光体表面を容易に被覆することができる。
【００４４】
金属化合物粒子としては、例えば、チタニア、ジルコニア、アルミナ、酸化インジウム、酸化亜鉛、酸化ニオブ、窒化ケイ素、水酸化アルミニウム、チタン酸バリウム、ダイアモンドなどの粒子が挙げられる。これらの中でも、屈折率が高く、入手が容易であることから、アルミニウム、チタン、ジルコニウム、ニオブやそれらの化合物の粒子が好ましい。より具体的には、アルミニウム、チタン、ジルコニウム、ニオブの酸化物、硫化物、水酸化物等の粒子が挙げられる。屈折率の観点から、ジルコニア粒子、チタニア粒子が好ましい。
【００４５】
金属化合物粒子の具体例としては、例えば、“オプトレイク”（登録商標）ＴＲ−５０２、ＴＲ−５０４、ＴＲ−５２０等の酸化スズ−酸化チタン複合粒子；“オプトレイク”（登録商標）ＴＲ−５０３、ＴＲ−５２７、ＴＲ−５２８、ＴＲ−５２９、ＴＲ−５１３等の酸化ケイ素−酸化チタン複合粒子；“オプトレイク”（登録商標）ＴＲ−５０５等の酸化チタン粒子（以上、いずれも触媒化成工業（株）製）；酸化ジルコニウム粒子（（株）高純度化学研究所製）；酸化スズ−酸化ジルコニウム複合粒子（触媒化成工業（株）製）；酸化スズ粒子（（株）高純度化学研究所製）などが挙げられる。
【００４６】
グラフト化されている金属化合物粒子の屈折率は、１．７以上が好ましい。屈折率を１．７以上とすることにより、前述の蛍光体との屈折率差を小さくして可視光の光散乱を抑制し、輝度をより向上させることができる。
【００４７】
グラフト化されている金属化合物粒子の屈折率は、屈折率測定装置（例えば、プリズムカプラＭＯＤＥＬ２０１０／Ｍ”；メトリコン社製）を用いて測定することができる。より具体的には、グラフト化されている金属化合物粒子の塗布膜を形成し、２５℃における、塗布膜表面に対して垂直方向に照射した６３３ｎｍ（Ｈｅ−Ｎｅレーザー使用）の光の屈折率を、グラフト化されている金属化合物粒子の屈折率とすることができる。
【００４８】
金属化合物粒子をグラフト化する高分子化合物としては、例えば、ポリエチレングリコール、ポリビニルアルコール、ポリエチレンオキシド、ポリビニルピロリドン、尿素樹脂、メラミン樹脂等の水溶性高分子化合物；ポリシロキサン、ポリメチルメタクリレート、ポリｎ−ブチルアクリレート、ポリアクリロニトリル、ポリ乳酸等の非水溶性高分子化合物などが挙げられる。上記化合物は２種類以上用いても良い。
【００４９】
金属化合物粒子のグラフト化は、例えば、金属化合物粒子、アルコキシシラン化合物、溶媒および酸触媒を混合することにより行うことができる。この場合、アルコキシシラン化合物を酸触媒により加水分解して得られるシラノール化合物を縮重合したポリシロキサンによって、金属化合物粒子がグラフト化されていると考えられる。
【００５０】
グラフト化されている金属化合物は蛍光体の表面と接触または近接、すなわち蛍光体を被覆することが好ましい。被覆率は５％以上が好ましく、２０％以上がより好ましく、５０％以上がさらに好ましく、グラフト化されている金属化合物が蛍光体の表面を完全に被覆してもよい。被覆率が５％以上であると、蛍光体と大気との屈折率差が小さくなり、蛍光体の発光光をフォトダイオード基板のフォトダイオードに効率的に導くことができ、輝度をより向上させることができる。
【００５１】
グラフト化されている金属化合物による蛍光体の被覆率は、シンチレータ層の断面をＳＥＭで観察した２次元画像から、無作為に２０個の蛍光体粒子を選択し、それぞれについて周囲長を１００分割し、蛍光体粒子表面から５００ｎｍ以内の範囲に金属化合物が存在する領域の割合（％）を求め、その平均値から算出することができる。なお、シンチレータ層の断面が観察できるように研磨をする方法としては、例えば、機械研磨法、ミクロトーム法、ＣＰ法（Ｃｒｏｓｓ−ｓｅｃｔｉｏｎ  Ｐｏｌｉｓｈｅｒ）または集束イオンビーム（ＦＩＢ）加工法が挙げられる。
【００５２】
シンチレータ層の空隙率は、１〜５０％が好ましく、５〜３０％がより好ましい。空隙率をこの範囲にすることによって、高い輝度を保持したまま、画像の鮮鋭度をより向上させることができる。
【００５３】
シンチレータ層の空隙率は、シンチレータ層の断面を精密研磨した後にＳＥＭで観察し、固形分部分（蛍光体、グラフト化されている金属化合物およびバインダー樹脂等）と空隙部分を２階調に画像変換し、シンチレータ層の断面の面積に占める空隙部分の面積割合から算出することができる。
【００５４】
シンチレータ層の膜密度は、４．８ｇ／ｃｍ３以上が好ましい。膜密度を４．８ｇ／ｃｍ３以上とすることにより、シンチレータパネルの輝度をより向上させることができる。シンチレータ層の膜密度は、シンチレータ層の一部を切り出し、その重量と体積を測定し、それらの商を計算することによって求めることができる。
【００５５】
シンチレータ層の厚みは、５０〜１，０００μｍが好ましい。シンチレータ層の厚みを５０μｍ以上とすることにより、放射線をより効果的に可視光に変換することができ、輝度をより向上させることができる。シンチレータ層の厚みは、８０μｍ以上がより好ましく、１００μｍ以上がさらに好ましい。一方、シンチレータ層の厚みを１，０００μｍ以下とすることにより、鮮鋭度をより向上させることができる。シンチレータ層の厚みは、３５０μｍ以下が好ましく、２３０μｍ以下がより好ましい。
【００５６】
シンチレータ層の厚みは、テックサイエンス社製のＮａｎｏＭａｐ−ＬＳを用いて測定することができる。本発明においては、シンチレータ層面内の無作為に選択した５点の厚みを測定し、それらの数平均値をシンチレータ層の厚みとする。
【００５７】
本発明のシンチレータパネルは、支持体とシンチレータ層との間に接着層を有することが好ましく、シンチレータ層と支持体との密着性を向上させ、シンチレータパネルの信頼性を向上させることができる。
【００５８】
接着層を構成する材料としては、例えば、アクリル樹脂、エポキシ樹脂、ウレタン樹脂、ポリエステル等が挙げられる。これらを２種以上含有してもよい。これらの中でも、ポリエステルを主成分とすることが好ましい。ポリエステルのガラス転移温度は１０〜８０℃が好ましい。例えば、支持体としてＰＥＴを用いる場合には、ＰＥＴと類似の構造であるテレフタル酸やイソフタル酸などの残基を有する芳香族ポリエステルが好ましい。芳香族ポリエステルとしては、高分子量飽和共重合ポリエステルが好ましく、さらに非結晶性溶剤可溶型の高分子量飽和共重合ポリエステルが好ましい。非結晶性溶剤可溶型の高分子量飽和共重合ポリエステルとしては、例えば、日本合成化学（株）製の“ニチゴーポリエスター”（登録商標）の非結晶性溶剤可溶型を好適に用いることができる。
【００５９】
接着層には、主成分であるポリエステルと異なる屈折率を有する粉末を含有してもよい。粉末を含有することにより、支持体に対して平行方向への光拡散を抑制することができる。ポリエステルと粉末の屈折率差は０．２以上が好ましい。粉末としては、接着層の主成分である樹脂との屈折率差の観点から、無機粉末が好ましい。無機粉末としては、前述の表面層における無機粉末として例示したものが挙げられる。高屈折率であることから、酸化チタン粉末が特に好ましい。
【００６０】
接着層の厚みは、シンチレータ層と支持体との密着性を向上させる観点から、０．０３μｍ以上が好ましい。一方、接着層の厚みは、５．０μｍ以下が好ましい。
【００６１】
次に、本発明のシンチレータパネルの製造方法について説明する。例えば、支持体上に、蛍光体、バインダー樹脂およびグラフト化されている金属化合物粒子を少なくとも含有する蛍光体ペーストを塗布し、乾燥することによりシンチレータ層を形成することができる。
【００６２】
蛍光体ペーストは、前述の蛍光体、バインダー樹脂、グラフト化されている金属化合物粒子および必要に応じて有機溶媒、増粘剤、可塑剤、沈降防止剤、消泡剤又は分散剤を含有する。有機溶媒は、蛍光体ペーストに含まれるポリマーの良溶媒であり、水素結合力が大きいことが好ましい。有機溶媒としては、例えば、ジエチレングリコールモノブチルエーテルアセテート、エチレングリコールモノブチルエーテルアルコール、ジエチレングリコールモノブチルエーテル、メチルエチルケトン、シクロヘキサノン、イソブチルアルコール、イソプロピルアルコール、テルピネオール、ベンジルアルコール、テトラヒドロフラン、ジメチルスルフォキシド、ジヒドロターピネオール、γ−ブチロラクトン、ジヒドロターピニルアセテート、３−メトキシ−３−メチル−メチルブタノール、プロピレングリコールモノメチルエーテル、プロピレングリコールモノメチルエーテルアセテート、Ｎ，Ｎ−ジメチルホルムアミド、ヘキシレングリコール、ブロモ安息香酸が挙げられる。これらを２種以上用いてもよい。
【００６３】
蛍光体ペーストは、例えば、前述のバインダー樹脂と有機溶媒を混合し、均一に溶解してポリマー溶液を得た後、蛍光体、グラフトされている金属化合物粒子および、必要に応じて、有機溶媒、バインダー樹脂溶液、増粘剤、可塑剤、沈降防止剤、消泡剤、分散剤を混合し、その後に液々剪断力をかけて蛍光体を分散させることにより得ることができる。液々剪断力をかける手段としては、例えば、高速撹拌翼を用いる撹拌、ロール型混錬機による混錬、自公転遠心型分散機等が挙げられる。尚、各成分の混合順番は上述の限りではなく、選択する成分の相溶性や生産効率を鑑み入れ替えることができる。
【００６４】
本発明における蛍光体は、前述の体積平均粒径および粒度分布を有することから、溶液中に均一に分散しやすい利点がある。特に、Ｄ１０を前述の範囲にすることにより、均一分散させるために要する剪断力を適度に抑えることができるため、蛍光体の損傷を抑制することができる。
【００６５】
蛍光体ペーストの塗布方法としては、例えば、スクリーン印刷法、バーコーター、ロールコーター、スリットダイコーター、ブレードコーターなどを用いた塗布方法が挙げられる。均一な厚みで、表面の平坦性に優れ、泡の噛みこみによる欠陥などが少ない層を得ることができることから、スリットダイコーターを用いた塗布方法が好ましい。
【００６６】
蛍光体ペースト塗布膜の乾燥装置としては、例えば、熱風オーブン、ＩＲオーブン等の乾燥機が挙げられる。この際に、支持体がフィルム等の柔らかい素材の場合は、歪みなどを生じやすいため、剛性のあるセッターの上に載せる等して、平面性を保つこと、過度な風速により膜面の平坦性を損ねないことが好ましい。
【００６７】
本発明の固体検出器は、前述のシンチレータパネル、フォトダイオード基板および基台を有する。例えば、シンチレータパネルを必要なサイズにカットし、フォトダイオード基板および基台を有するＦＰＤ（例えばＰａｘＳｃａｎ２５２０（Ｖａｒｉａｎ社製））にセットすることによって固体検出器を作製することができる。
【実施例】
【００６８】
以下に、実施例および比較例を挙げて本発明をさらに具体的に説明するが、本発明はこれらによって限定されるものではない。
【００６９】
まず、各実施例および比較例に用いた原料を以下に示す。
【００７０】
（金属化合物粒子）
金属化合物粒子としては、以下のものを用いた。
酸化ケイ素−酸化チタン複合粒子“オプトレイク”（登録商標）ＴＲ−５２７”（触媒化成工業（株）製；平均粒子径１５ｎｍ、屈折率２．５０、酸化チタン粒子２０質量％）
（製造例１：金属化合物粒子のグラフト化）
まず、４０ｇのメチルトリメトキシシンラン、２０ｇのフェニルトリメトキシシラン、２０ｇのジメチルジメトキシシラン、２０ｇ（固形分）の金属化合物粒子および２３０ｇのＰＧＭＥＡを、反応容器に入れて撹拌し、１重量％リン酸水溶液３０ｇを反応温度が４０℃を超えないように滴下した。滴下終了後、反応容器に蒸留装置を取り付け、得られた溶液をバス温１０５℃で２．５時間加熱撹拌して、加水分解により生成したメタノールを留去しつつ反応させた。その後、さらにバス温１１５℃で２時間加熱撹拌してから室温まで冷却し、ポリシロキサンでグラフト化されている金属化合物粒子（以下、グラフト化金属化合物粒子）を得た。屈折率測定装置（プリズムカプラＭＯＤＥＬ２０１０／Ｍ”；メトリコン社製）を用いて２５℃において屈折率を測定したところ、屈折率は１．７であった。
【００７１】
（製造例２：シンチレータ層用ペースト１の調製）
製造例１により得られた０．４ｇのグラフト化されている金属化合物粒子（固形分）、８６ｇの蛍光体（ＧＯＳ：Ｔｂ（（株）日亜化学製））および１３ｇのジエチレングリコールモノブチルエーテル、０．５ｇのアクリル樹脂（“オリコックス”（登録商標）＃２４４６（共栄社化学（株）製）を混合し、遊星式撹拌脱泡装置（“マゼルスター”（登録商標）ＫＫ−４００；クラボウ製）を用いて１０００ｒｐｍで２０分間撹拌脱泡して、シンチレータ層用ペーストを得た。屈折率測定装置（プリズムカプラＭＯＤＥＬ２０１０／Ｍ”；メトリコン社製）を用いて２５℃において屈折率を測定したところ、アクリル樹脂（“オリコックス”（登録商標）＃２４４６（共栄社化学（株）製）の屈折率は１．５であった。
【００７２】
（製造例３：支持体の作製）
支持体の内部層を構成する成分として、共重合化されたポリエステル樹脂に、非相溶である有機粒子となる樹脂の混合物からなる内部層用マスターペレットを使用した。また、支持体の表面層を構成する成分として、共重合化されたポリエステル樹脂に、酸化チタン粒子１（Ｄ５０：０．２５μｍ）、酸化チタン粒子２（Ｄ５０：１．１μｍ）をそれぞれ所定量加えた表面層用マスターペレットを使用した。
【００７３】
これらのペレットをそれぞれ２８０℃に加熱された２台の押出機に供給し、ダイによりシート状に成形した。さらに、このシートを表面温度２０℃の冷却ドラムで冷却固化した未延伸フィルムを９０℃にて長手方向に２．９倍延伸し、２５℃のロール群で冷却した。続いて、支持体の両端をクリップで保持しながらテンターに導き、１２０℃に加熱された雰囲気中で長手に垂直な方向（幅方向）に３．７倍で延伸した。その後、テンター内にて１９０℃で熱固定を行い、室温まで冷やして二軸延伸されたロール状支持体として巻き取った。このロールを５００ｍｍ角に裁断し、支持体を得た。
【００７４】
ミクロトームで精密に断面を出した後、電子顕微鏡を用いて倍率２０００倍で拡大観察し、無作為に選択した１０箇所について、表面層、内部層、支持体全体の厚みを測定し、それぞれの数平均値を算出したところ、表面層の厚みは１０μｍ、内部層の厚みは２００μｍで、支持体全体の厚みは２２０μｍであった。
【００７５】
得られた支持体の断面を、ミクロトームを用いて研磨して精密に断面を出した後に、ＳＥＭを用いて、表面層は倍率５，０００倍（視野：２５μｍ×１５μｍ）、内部層は倍率２，０００倍（視野：４０μｍ×６０μｍ）の条件で観察した。
【００７６】
空隙と、それ以外の材料由来の部分とを２階調に画像変換し、観察領域に認められる空隙部分の表面層および内部層の断面積に占める面積割合を算出した。表面層、内部層で各１０箇所の面積割合を算出し、その数平均値を算出した。その結果、表面層の空隙率は０．５％、内部層の空隙率は６０％であった。また、内部層について、５箇所観察し、観察領域に認められる有機粒子から無作為に２０個を選択して粒子径を測定し、その数平均値を算出した。その結果、支持体の内部層に含まれる空隙の短径ｒ１は０．３μｍ、長径は０．６μｍであった。
【００７７】
また、内部層について、得られた画像中に含まれる、球状または楕円状である粒径０．３μｍ以上の有機粒子の個数を計数した。その結果、支持体の内部層に含まれる有機粒子の個数は０．２個／μｍ２であった。
【００７８】
支持体の表面層の共重合化されたポリエステル樹脂の薄膜を作製し、屈折率測定装置（例えば、プリズムカプラＭＯＤＥＬ２０１０／Ｍ”；メトリコン社製）を用いて、２５℃において、６３３ｎｍ（Ｈｅ−Ｎｅレーザー使用）の光の屈折率を測定したところ、１．６であった。また、支持体の表面層に用いた酸化チタン粒子１〜２の屈折率について、ファインセラミックスハンドブックのデータ値を参照したところ、酸化チタン粒子の屈折率は２．７であった。
【００７９】
接着層を構成する成分として、テレフタル酸／イソフタル酸／エチレングリコール／ネオペンチルグリコール（モル比：２５／２５／２５／２５）からなる共重合ポリエステル樹脂に酸化チタン粒子（平均粒子径０．２４μｍ）を１５重量％加えた塗液を、ロール状の支持体に、マイクログラビア版・キスコートにて塗布し、１００℃にて乾燥することにより、支持体上に厚み２μｍの接着層を形成した。
【００８０】
各実施例および比較例における評価方法を以下に示す。
【００８１】
（蛍光体の体積平均粒径と粒度分布）
各実施例および比較例に用いた蛍光体について、ＮＡＰＳＯＮ社製ＴＣＲ−６００を使用して、フィッシャー・サブ−シーブ・サイザー法により体積平均粒径を測定した。
【００８２】
また、水を満たした試料室に各実施例および比較例に用いた蛍光体を投入し、４０Ｗの超音波を３００秒間照射した後、マイクロトラックベル社製ＭＴ３０００ＩＩを使用して、レーザー回折・散乱法にて粒度分布を測定した。それぞれ３回測定を行い、加重平均値から粒子のＤ１０、Ｄ５０、Ｄ９０を算出した。
【００８３】
（シンチレータ層の膜密度）
各実施例および比較例により得られた５００ｍｍ×５００ｍｍ角のシンチレータパネルの重量から、５００ｍｍ×５００ｍｍの支持体の重量を除いた値と、シンチレータ層の体積（５００ｍｍ×５００ｍｍ×シンチレータ層の厚み）の商を計算することによって膜密度を算出した。
【００８４】
（輝度および鮮鋭度）
各実施例および比較例により得られたシンチレータパネルを、ＦＰＤ（ＰａｘＳｃａｎ２５２０）にセットして、固体検出器を作製した。管電圧７０ｋＶｐの放射線を、シンチレータパネルの基板側から照射して、シンチレータパネルの輝度、鮮鋭度をＦＰＤにより検出した。比較例１の輝度と鮮鋭度を１００とする相対値により評価した。
【００８５】
（実施例１）
製造例２により得られたシンチレータ層用ペーストを、製造例３により得られた接着層を形成した支持体上に、ブレードコーターを用いて、乾燥後のシンチレータ層の厚みが２００μｍになるように塗布し、８０℃で２４０分間乾燥して、シンチレータ層を形成し、シンチレータパネルを作製した。
【００８６】
（実施例２〜４、比較例１〜９）
蛍光体を表１記載の体積平均粒径および粒度分布を有するものに変更したこと以外は実施例１と同様の方法でシンチレータパネルを作製し、評価を行った。
【００８７】
【表１】
2020159938.tif 000003
【００８８】
【表２】
2020159938.tif 000004
【符号の説明】
【００８９】
１  固体検出器
２  シンチレータパネル
３  フォトダイオード基板
４  支持体
５  シンチレータ層
６  光電変換層および出力層
７  基板
８  電源部
９  接着層
１０  基台
１１  支持体の表面層
１２  支持体の内部層
１３  支持体の対面の表面層
１４  蛍光体
１５  接着層
Ｔｓ  シンチレータ層側の表面層の厚み
Ｔｂ  反対面側の表面層の厚み
Ｔｃ  内部層の厚み
【図１】
2020159938.tif 000005
【図２】
2020159938.tif 000006
【図３】
2020159938.tif 000007